(57)【特許請求の範囲】
【請求項１】
セルローストリアセテートマルチフィラメント糸Ａと沸水収縮率ＳＨＷが５〜１５％の合成繊維マルチフィラメント糸Ｂの混繊糸に下記式を満足する追撚を施した撚糸条を織物の経糸又は／及び緯糸に使用してなるカバ−ファクタ−ＣＦが１５００〜３５００であり、前記混繊糸を構成するセルローストリアセテートマルチフィラメント糸Ａが単糸切断されておらず、且つ織物組織の経糸及び緯糸の浮き数の比（Ｔ／Ｗ）が３／１〜１／１であることを特徴とする清涼薄地複合織物。
撚数Ｔｗ（回／ｍ）；１５０００／Ｄ1/2 ≦Ｔｗ≦２７０００／Ｄ1/2
（但し、Ｄは撚糸条の総繊度(Den.)を示すものである。）
【請求項２】
セルローストリアセテートマルチフィラメント糸Ａと沸水収縮率ＳＨＷが５〜１５％の合成繊維マルチフィラメント糸Ｂの下記撚数を満足する合撚糸条を織物の経糸及び／又は緯糸に使用してなるカバーファクターＣＦが１５００〜３５００であり、前記合撚糸条を構成するセルローストリアセテートマルチフィラメント糸Ａが単糸切断されておらず、且つ織物組織の経糸及び緯糸の浮き数の比（Ｔ／Ｗ）が３／１〜１／１であることを特徴とする清涼薄地複合織物。
撚数Ｔｗ（回／ｍ）；１５０００／Ｄ1/2 ≦Ｔｗ≦２７０００／Ｄ1/2
（但し、Ｄは撚糸条の総繊度(Den.)を示すものである。）
【請求項３】
織物の目付が１００〜２００ｇ／ｍ2 であることを特徴とする請求項１または２記載の清涼薄地複合織物。
【請求項４】
セルローストリアセテートマルチフィラメント糸Ａ及び合成繊維マルチフィラメント糸Ｂの混率（Ａ／Ｂ）が重量比で８０／２０〜３０／７０の範囲であることを特徴とする請求項１記載または２記載の清涼薄地複合織物。
【請求項５】
合成繊維マルチフィラメント糸Ｂがポリエステル系マルチフィラメント糸であることを特徴とする請求項１または２記載の清涼薄地複合織物。
【請求項６】
セルローストリアセテートマルチフィラメント糸Ａと沸水収縮率ＳＨＷが５〜１５％の合成繊維マルチフィラメント糸Ｂを合撚、又は混繊後追撚を施した撚糸条を織物の経糸及び／又は緯糸に用い製織した後、得られた生機を染色加工に供するに際し、風合い調整のためのアルカリ減量処理を施すことなく、下記式を満足する条件で染色加工布を仕上げることを特徴とする請求項１または２記載の清涼薄地複合織物の製造方法。
生機と染色加工布のカバーファクターの差ΔＣＦ；２８０〜５００
（但し、ΔＣＦ＝染色加工布ＣＦ−生機ＣＦ）
【発明の詳細な説明】
【０００１】
【発明の属する技術分野】
本発明は清涼性に優れた薄地複合織物及びその製造方法に関するものであり、更に詳しくには夏用ドレス、ブラウス等の薄地素材に適した清涼薄地複合織物及びその製造方法に関するものである。
【０００２】
【従来の技術】
従来より夏用ドレス、ブラウス等の薄地織物素材には清涼性に優れた布帛が好まれて使用され、材料的にも様々なものが検討されている。特に綿や麻等の天然繊維を使用してなる布帛は清涼感、吸水性に優れ、広く一般に利用されている。しかしながらそれらの織物は皺になり易く、縫製品とした際の取扱が困難であるばかりか、上代価格も比較的高価なものである。
【０００３】
これらのことを考慮し、イージーケア性に富み、比較的価格が安価であり且つ力学的強度にも優れたポリエステルなど合成繊維マルチフィラメント糸の強撚糸を使用してなる薄地織物が多数提案、上市されてきており現在では市場のボリュームゾーンを形成するに至っている。しかしながらポリエステルなどの合成繊維は特有のヌメリ感を持っており、しかも吸水性に乏しいために着用時には発汗によるベタツキ感を示すなど着心地面では天然繊維に劣っていることは否めない。
【０００４】
上記のような観点から強度的、イージーケア性には劣るが清涼感に優れているセルロース系繊維、例えばレーヨン、ポリノジック、ジアセテート、トリアセテートと強度的、イージーケア性に優れたポリエステルなど合成繊維を組合せ、両者の特徴を上手く活かした異素材複合織物による薄地織物素材の開発が望まれている。しかしながら合成繊維、取り分けポリエステルは風合いをアルカリ減量処理によって調整することが現在では一般的であるが該繊維とセルロース系繊維とを組み合わせた織物でアルカリ減量加工を施すとセルロース系繊維が極端に脆化してしまい、実用強度を有しないものとなってしまうばかりか切れ毛羽を誘発し、外観品位的に好ましいものとはならない。
【０００５】
一方、アルカリ減量なしでは織物の風合いが硬く、緻密なものとなってしまい、ソフトで着心地が良く、しかも適度に透け感を有する夏用薄地織物とするには織物を得るための糸、生機、染色加工を含めた織物設計を最適化せねばならないという非常に難解な課題があり、上記の特徴を満足する薄地織物素材の開発が急務とされているのが現状である。
【０００６】
【発明が解決しようとする課題】
本発明の目的は清涼感に優れ且つイージーケア性にも優れる、セルロース系繊維と他の合成繊維を組み合わせてなる婦人向け夏用薄地織物素材に好適な清涼薄地複合織物及びその製造方法を提供することを課題とするものであり、更に詳しくには織物の染色加工を施す際に風合い調整のためのアルカリ減量処理を必要とせず、比較的安価に且つアルカリ減量廃液処理の必要がない清涼薄地複合織物及びその製造方法を提供することを課題とする。
【０００７】
【課題を解決するための手段】
上記課題を解決するために発明者らが長期にわたり鋭意検討を重ねた結果、セルロース系繊維マルチフィラメント糸と合成繊維マルチフィラメント糸を用い、それらを合撚又は混繊後、特定の撚数で追撚を施した撚糸条を織物の経糸又は／及び緯糸に使用して特定の織密度で生機を作成し、染色加工に際しアルカリ減量処理を施すことなくソフトな着心地感のある清涼薄地複合織物を得ることを見出すに至った。
【０００８】
即ち、本発明の物に係る発明はセルローストリアセテートマルチフィラメント糸Ａと沸水収縮率ＳＨＷが５〜１５％の合成繊維マルチフィラメント糸Ｂの混繊糸に下記式を満足する追撚を施した撚糸条を織物の経糸又は／及び緯糸に使用してなるカバ−ファクタ−ＣＦが１５００〜３５００であり、前記混繊糸を構成するセルローストリアセテートマルチフィラメント糸Ａが単糸切断されておらず、且つ織物組織の経糸及び緯糸の浮き数の比（Ｔ／Ｗ）が３／１〜１／１であることを特徴とする清涼薄地複合織物。
撚数Ｔｗ（回／ｍ）；１５０００／Ｄ1/2 ≦Ｔｗ≦２７０００／Ｄ1/2（但し、Ｄは撚糸条の総繊度(Den.)を示すものである。）
セルローストリアセテートマルチフィラメント糸Ａと沸水収縮率ＳＨＷが５〜１５％の合成繊維マルチフィラメント糸Ｂの下記撚数を満足する合撚糸条を織物の経糸及び／又は緯糸に使用してなるカバーファクターＣＦが１５００〜３５００であり、前記合撚糸条を構成するセルローストリアセテートマルチフィラメント糸Ａが単糸切断されておらず、且つ織物組織の経糸及び緯糸の浮き数の比（Ｔ／Ｗ）が３／１〜１／１であることを特徴とする清涼薄地複合織物。
撚数Ｔｗ（回／ｍ）；１５０００／Ｄ1/2 ≦Ｔｗ≦２７０００／Ｄ1/2（但し、Ｄは撚糸条の総繊度(Den.)を示すものである。）
更に具体的には、セルローストリアセテートマルチフィラメント糸Ａ及び合成繊維マルチフィラメント糸Ｂの混率（Ａ／Ｂ）が重量比で８０／２０〜３０／７０の範囲であることを特徴とする上記記載の清涼薄地複合織物、合成繊維マルチフィラメント糸Ｂがポリエステル系マルチフィラメント糸であることを特徴とする上記記載の清涼薄地複合織物である。また本発明の製造方法に係る発明は、セルローストリアセテートマルチフィラメント糸Ａと他の沸水収縮率ＳＨＷが５〜１５％の合成繊維マルチフィラメント糸Ｂを合撚、又は混繊後追撚を施した撚糸条を織物の経糸及び／又は緯糸に用い製織した後、得られた生機を染色加工に供するに際し、風合い調整のためのアルカリ減量処理を施すことなく、下記式を満足する条件で染色加工布を仕上げることを特徴とする上記の清涼薄地複合織物の製造方法である。
生機と染色加工布のカバーファクターの差ΔＣＦ；２８０〜５００（但し、ΔＣＦ＝染色加工布ＣＦ−生機ＣＦ）
【０００９】
本発明を以下に詳細に説明する。まず、本発明の物に係る発明はセルロース系繊維マルチフィラメント糸Ａと合成繊維マルチフィラメント糸Ｂの合撚又は混繊糸に下記式を満足する追撚を施した撚糸条を織物の経糸又は／及び緯糸に使用してなるカバーファクターＣＦが１５００〜３５００の織物である。
織物のカバーファクターＣＦ；１５００≦ＣＦ≦３５００
撚数Ｔｗ（回／ｍ）；１５０００／Ｄ1/2 ≦Ｔｗ≦２７０００／Ｄ1/2
（但し、Ｄは撚糸条の総繊度(Den.)を示すものである。）
ここで一般的にカバーファクターＣＦは下記式にて与えられるものであり、単位は経、緯糸密度が（本／吋）であり経、緯糸繊度がデニールである。
ＣＦ＝経糸密度×（経糸繊度）1/2 ＋緯糸密度×（緯糸繊度）1/2
また撚数Ｔｗ（回／ｍ）についても一般的に下記式によって示される。糸条繊度の単位はデニールである。
Ｔｗ＝撚係数Ｋ×（糸条繊度）1/2
【００１０】
上記カバーファクターＣＦが１５００未満の範囲では織物は透け感、ソフト感に富むものとなるが縫目滑脱やメヨレが生じる恐れがあり、縫製品の消費性能的には実用に供し得ないものとなってしまう。また３５００を超過する範囲となれば婦人向け夏用薄地織物としてはやや厚く、重いものとなってしまい夏用ドレスやブラウスには不向きなものとなってしまう。カバーファクターＣＦは１５００以上３５００以下であることを要し、好ましくは１５００以上３０００以下、より好ましくは１７００以上２７００以下である。
【００１１】
撚数Ｔｗについては適度な清涼感、透け感を織物に付与するために１５０００／Ｄ1/2 以上２７０００／Ｄ1/2 以下、より好ましくは２００００／Ｄ1/2 以上２５０００／Ｄ1/2 以下の範囲とすることが望ましい。該撚数Ｔｗが１５０００／Ｄ1/2 未満の撚数範囲となれば甘〜中撚の領域であり適度な清涼感、ドライ感、シャリ感を織物に与えられなくなってしまう。また２７０００／Ｄ1/2 を超過する範囲となれば織物の風合いは衣料用途には不向きな硬いものとなってしまう他、撚糸の際には強度に乏しいセルロース系繊維マルチフィラメント糸が単糸切断に至り、出来上がった織物の外観、品位を損ねる等の問題が生じてしまう。
【００１２】
また上記織物の織組織の経糸及び緯糸の浮き数の比（Ｔ／Ｗ）は３／１〜１／１であることを要する。織組織の経糸及び緯糸の浮き数の比（Ｔ／Ｗ）が３／１を超過する組織、例えば五枚朱子等のサテン組織となれば織物は透け感に乏しく、薄地織物としてはやや重いものとなってしまう。また、１／１未満の場合は緯糸の浮き数が経糸の浮き数に対して大きくなり過ぎてしまい、抗スナッギング性が極端に悪化するばかりか組織点が少ないために織物の緯糸打込本数が経糸密度に比較して多くなり過ぎてしまい生産性が悪いばかりか、透け感に乏しく重いものとなってしまい夏用ドレス、ブラウスなどの薄地織物素材用途として好ましいものとはならない。織組織の経糸及び緯糸の浮き数の比（Ｔ／Ｗ）が３／１〜１／１の範囲にある平織、綾織、その他変化組織とすることによって適度な透け感、ソフト感、軽量感を織物に付与することが可能となる。
【００１３】
織物目付け（単位面積当たり重量）については特に限定を加えるものではないが夏用薄地織物用途を考慮する場合、大略１００ g/m2 〜２００ g/m2 の範囲とすることが望ましい。該目付けが１００ g/m2 未満の織物では織物は透け過ぎてしまい、ファンデーション等に気を遣わねばならないものとなってしまう他、引裂強度に乏しいものとなるために消費性能的に望ましいものとはならない。
また２００ g/m2 を超過する範囲となれば織物は透け感に乏しく、重く、ソフト感が不足するものとなってしまい夏用衣料織物素材として好ましいものとはなり難い。
【００１４】
更に上記織物を構成する複合糸条のセルロース系繊維マルチフィラメント糸Ａ及び合成繊維マルチフィラメント糸Ｂの混率（Ａ／Ｂ）は重量比として80／20〜30／70の範囲であることが望ましい。
該混率（Ａ／Ｂ）が80／20超過の範囲となると複合糸条に対してセルロース系繊維マルチフィラメント糸Ａがその大半を占めてしまうこととなり清涼感、ソフト感は向上するものの薄地織物とした場合の強度が極端に弱く、消費性能的に満足なものにはならない。また30／70未満の範囲となるとセルロース系繊維マルチフィラメント糸Ａの特徴である清涼感、吸水性、適度なドライ感が与えられず、合成繊維マルチフィラメント糸Ｂが持つヌメリ感を感じるものとなってしまう。該混率（Ａ／Ｂ）は80／20〜30／70、より好ましくは75／25〜40／60、更に好ましくは60／40〜40／60とすることによってヌメリ感を感じさせず、適度な清涼感、吸水性、ドライ感及び力学的強度を織物に付与することが可能となるのである。
【００１５】
本発明に用いるセルロース系繊維マルチフィラメント糸Ａとしてはビスコースレーヨン、銅アンモニアレーヨン、溶剤紡糸で得られるリオセル、ポリノジック、セルロースジアセテート、セルローストリアセテート等を挙げることが出来るが特にセルロースジアセテートやセルローストリアセテートが織物の風合いや強度面で使用に適している。該セルロース系繊維マルチフィラメント糸の単糸繊度については特に限定を加えるものではないが１デニール〜５デニール程度、より好ましくは２デニール〜４デニール程度のものが好適に使用される。
また必要に応じて紡糸液中に艶消剤（ダル剤）やその他添加剤を混入させて紡糸することも可能である。
【００１６】
合成繊維マルチフィラメント糸Ｂとしてはナイロンやポリエステル、アクリル等々を挙げることが出来るが、取扱性や風合い面でポリエステル系マルチフィラメント糸であることが最も好ましい。該合成繊維マルチフィラメント糸の単糸繊度も特に限定を加えるものではないが大略１デニール〜５デニールの範囲で風合いや触感等に応じて適宜選定すればよい。
【００１７】
また単糸断面形状も丸断面の他、三角断面、その他異型断面など公知の断面を使用することが出来る。また中実断面のみならず中空断面を使用してもよい。
該合成繊維マルチフィラメント糸の沸水収縮率ＳＨＷも特に限定を加えるものではないが３〜１５％、より好ましくは５〜１０％の中収縮糸を使用すると上記セルロース系繊維マルチフィラメント糸が複合糸条の表層部を効果的に覆うことが出来、好適であるといえる。
【００１８】
セルロース系繊維マルチフィラメント糸Ａ及び合成繊維マルチフィラメント糸Ｂの複合方法としては合撚又は混繊後、追撚を施した後、製織に供することが望ましい。混繊の際には破断伸度及び破断強度が低いセルロース系繊維マルチフィラメント糸が単糸切断に至らぬようノズルエアー圧、糸条供給率、糸条張力等々を適性化させて実施することが望まれる。追撚はダブルツイスターやイタリー撚糸機、リングツイスターなど公知の撚糸機を使用して実施する。
その際にも過度の張力が掛からぬよう撚糸条件を適性化させることが望ましい。
【００１９】
上記範囲の合撚又は追撚を施した後、該撚糸条は織物の経糸又は／及び緯糸に使用され製織されるが、使用する織機はレピアルーム、プロジェクタイルルーム、エアージェットルームの使用が好ましい。ウォータージェットルームは生産性がよいものであるがセルロース系繊維マルチフィラメント糸が湿潤することによって強度が低下し、製織操業性を悪化させてしまい好ましくない。またフライシャトルルームでは生産性が悪く、現在では実用的であるとはいえない。
【００２０】
本発明の織物は上記の如く、得られた複合糸条の撚糸条を織物の経糸又は／及び緯糸として使用するものであるが、染色加工を施すのに際し、風合い調整のためのアルカリ減量処理を施すことなく、下記を満足する条件で染色加工布を仕上げることをその特徴とする。
生機と染色加工布のカバーファクターの差ΔＣＦ；２８０〜５００（但し、ここではΔＣＦ＝染色加工布ＣＦ−生機ＣＦ）
【００２１】
ポリエステル織物は通常、水酸化ナトリウムや水酸化カルシウム等の水溶液によってアルカリ減量処理を施し風合いを調整するが、セルロース系繊維マルチフィラメント糸にそれら強アルカリ水溶液を用いると極度に脆化してしまい、切れ毛羽等を誘発し、織物の外観品位の低下や力学的強度の低下を招いてしまう。
またセルロース系繊維マルチフィラメント糸がセルロースジアセテート、セルローストリアセテートの場合はアルカリ減量処理によってケン化されレーヨン化してしまい、強度が低下するばかりか、高価なセルロースアセテートが比較的安価なレーヨンに変化してしまい、織物を得るプロセス的にも問題がある。
【００２２】
生機と染色加工布のカバーファクターの差ΔＣＦは２８０〜５００の範囲、より好ましくは２８０〜４００の範囲である。ΔＣＦが２８０未満の範囲となれば染色加工布のＣＦは生機のＣＦとさほど変化がなく、縫目滑脱やメヨレを誘発してしまい消費性能的に問題がある。また、ΔＣＦが５００を超過する範囲となれば染色加工布は緻密感に富むものとなってしまい、適度な透け感、軽量感、ソフト感が得られず、野暮ったいものとなり夏用衣料織物素材として好ましいものとはならない。
【００２３】
【実施例】
以下、実施例に基づき本発明を更に詳しく説明する。尚、本文中及び実施例中の物性値は以下に示す測定方法によるものである。
（沸水収縮率ＳＨＷ）
試料を枠周１．１２５ｍの検尺器を使用し、０．１ｇ／ｄの初荷重を掛け、１２０回／分の速度で巻き返し、巻き回数２０回の小綛を作成し、初荷重の４０倍の荷重を掛け、綛長Ｌ0 （mm）を測定する。次いで荷重を外し、収縮が妨げられないような方法で９６℃±２℃の沸水中に３０分間浸漬した後、取り出して綛を綿布或いは吸取紙を使用し水分を除去した後、水平状態にて風乾する。風乾後に再度、初荷重の４０倍の荷重を掛け、綛長Ｌ1 （mm）を測定し、下記式にてＳＨＷを算出する。尚、試験回数５回の平均値を以てその測定値とする。
ＳＨＷ（％）＝（Ｌ0 −Ｌ1 ）／Ｌ0 ×１００
【００２４】
（実施例１）
セルローストリアセテートセミダル丸断面マルチフィラメント６０デニール３０フィラメント（単糸繊度２dpf.）と東洋紡エステル３０デニール１８フィラメント（単糸繊度１．６dpf.、沸水収縮率ＳＨＷ＝５．５％、セミダル丸断面糸）を同供給率にて空気交絡処理を施し９０デニール４８フィラメントの複合糸とした。該複合糸を村田機械社製ダブルツイスターＤＴ３１０−Ｃタイプを使用しＳ撚、及びＺ撚方向にそれぞれ２０００回／ｍの追撚を施し、バキュームヒートセッターを用い７５℃の雰囲気温度にて４０分間の撚止めセットを行った。
【００２５】
該複合糸の追撚糸を織物の経糸及び緯糸としてＳ撚及びＺ撚の配列が２本交互即ち、ＳＳＺＺＳＳＺＺ……となるようにして平織組織に製織した。織上密度は経９０本／吋、緯６６本／吋であり生機のカバーファクターＣＦは１４８０である。該生機を用い、精練、リラックス、分散染料による染色を施した後、ファイルセットを実施し、仕上密度として経１０５本／吋、緯８３本／吋の染色加工布を得た。該染色加工布のカバーファクターＣＦは１７８４であり、カバーファクターの差ΔＣＦは３０４、目付は１１５ｇ／ｍ2 であった。織物はソフト感、軽量感があり適度な清涼感、透け感を有する夏用ドレス、ブラウスなど婦人用薄地織物用途に好適なものとなった。また、縫目滑脱、メヨレの問題も確認されず、消費性能的にも充分満足し得るものに仕上がった。
【００２６】
（実施例２）
実施例１で用いた複合糸の追撚糸を織物の経糸及び緯糸としてＳ撚及びＺ撚の配列が２本交互、即ちＳＳＺＺＳＳＺＺ……となるように２／２綾組織に製織した。織上密度は経９３本／吋、緯８４本／吋であり生機のカバーファクターＣＦは１６８０である。該生機を使用し実施例１同様の方法を用いて染色加工布を得た。染色加工布の仕上密度は経１１０本／吋、緯１０２本／吋であり染色加工布のカバーファクターＣＦは２０１２、カバーファクターの差ΔＣＦは３３２、目付は１２５ｇ／ｍ2 であった。該染色加工布も実施例１同様、適度なソフト感、軽量感、清涼感を有する婦人用薄地織物用途に好適なものとなった。縫目滑脱やメヨレについても問題の生じるレベルではなく一般消費に耐え得るものであった。
【００２７】
（実施例３）
実施例１で用いた複合糸の追撚糸を織物の経糸及び緯糸としてＳ撚及びＺ撚の配列が２本交互、即ちＳＳＺＺＳＳＺＺ……となるように図１で示されるカシミヤ組織に製織した。織上密度は経１６５本／吋、緯８５本／吋であり生機のカバーファクターＣＦは２３７１であった。該生機を使用し実施例１同様の方法で染色加工布を得た。染色加工布の仕上密度は経１８０本／吋、緯１００本／吋であり染色加工布のカバーファクターＣＦは２６５６、カバーファクターの差ΔＣＦは２８５、目付は１５５ｇ／ｍ2 であり実施例１、２と比較しやや透け感、軽量感には劣るものとなったが適度なソフト感、清涼感を有する婦人用薄地織物用途に好適な織物となった。また縫目滑脱、メヨレ等の発生もなく一般消費性能も略問題のないものであった。
【００２８】
（比較例１）
実施例１で用いた複合糸の追撚糸を織物の経糸及び緯糸としてＳ撚及びＺ撚の配列が２本交互、即ちＳＳＺＺＳＳＺＺ……となるように図２に示される五枚朱子組織に製織した。織上密度は経１３０本／吋、緯９６本／吋であり生機のカバーファクターＣＦは２１４４であった。該生機を使用し実施例１同様の方法で染色加工布を得た。染色加工布の仕上密度は経１６５本／吋、緯１１６本／吋であり染色加工布のカバーファクターＣＦは２６６５、カバーファクターの差ΔＣＦは５２１、目付は１７０ｇ／ｍ2 であった。該染色加工布は透け感に乏しく、軽量感も感じないものであり婦人用薄地織物用途としてはやや重く好ましいものとはならなかった。又、縫目滑脱及びメヨレについては問題のあるレベルではなかった。
【００２９】
（比較例２）
実施例１で用いた複合糸を用い村田機械社製ダブルツイスターＤＴ３１０−Ｃタイプを使用し、Ｓ撚方向に４５０回／ｍの追撚を挿入後、ＰＶＡを主成分とする繊維用糊材を用いて施糊温度５０℃、乾燥温度８０℃の条件で経糸糊つけを実施した。該複合撚糸条を経糸として用い、緯糸として実施例１で用いた複合糸の追撚糸（９０デニール４８フィラメント複合糸の２０００回／ｍ追撚糸）を使用し、緯糸がＳ撚、Ｚ撚が２本交互の構成、即ちＳＳＺＺＳＳＺＺ……となるようにして図３に示される五枚朱子組織に製織した。織上密度は経２６０本／吋、緯１００本／吋であり生機のカバーファクターＣＦは３４１５であった。
該生機を使用し実施例１に準じた方法で染色加工布を得た。染色加工布の仕上密度は経３００本／吋、緯１２０本／吋、染色加工布のカバーファクターＣＦは３９８５でありカバーファクターの差ΔＣＦは５７０、目付は２１０ｇ／ｍ2 であり、透け感に乏しいばかりか軽量感は感じられず、婦人用薄地織物用途としては重過ぎて適当なものとはならなかった。縫目滑脱及びメヨレは問題ないが、抗ピリング性能や抗スナッギング性能が良くないものであった。
【００３０】
【発明の効果】
上述したように本発明の複合織物は適度な清涼感を有し、尚且つ縫製品にした際の取扱性、消費性能にも優れており、ブラウス等の婦人用夏物薄地衣料用途に好適なものである。
【図面の簡単な説明】
【図１】  実施例１で用いたカシミヤ組織。
【図２】  比較例１で用いた五枚朱子組織。
【図３】  比較例２で用いた五枚朱子組織。
【図１】
0003862046.tif 000002
【図２】
0003862046.tif 000003
【図３】
0003862046.tif 000004